(57)【要約】【課題】シール性能に優れ性能が安定した信頼性の高い組み込み式調理器を提供することを目的とする。【解決手段】被着体部位にアルミニウム層を有する表面処理鋼板をトップフレーム３及びアンダーフレーム４として使用し、シリコン樹脂を主成分とする接着層５を介してトッププレート２と一体化することで、簡単な脱脂のみでシール性能に優れ性能が安定した信頼性の高い調理器が実現できる。【選択図】図２
2006170527.tif 000002
【特許請求の範囲】
【請求項１】
製品本体の上部を覆うトッププレートと、トッププレートの周辺を上下から固定するトップフレーム及びアンダーフレームとを備え、前記トップフレームはステンレスを、アンダーフレームは被着体部位にアルミニウム層を有する表面処理鋼板をそれぞれ用い、前記トッププレートとトップフーム及びトッププレートとアンダーフレームの被着体部位にそれぞれ接着層を施し一体化した組み込み式調理器。
【請求項２】
製品本体の上部を覆うトッププレートと、トッププレートの周辺を上下から固定するトップフレーム及びアンダーフレームとを備え、前記トップフレーム及びアンダーフレームにはそれぞれの被着体部位にアルミニウム層を有する表面処理鋼板を用い、前記トッププレートとトップフーム及びアンダーフレームの被着体部位にそれぞれ接着層を施し一体化した組み込み式調理器。
【請求項３】
アルミニウム層を有する表面処理鋼板がアルミメッキ鋼板またはアルミメッキ処理ステンレス鋼板である請求項１または２に記載の組み込み式調理器。
【請求項４】
アルミニウム層を有する表面処理鋼板がアルミニウムと鋼板またはステンレスとのクラッド材である請求項１または２に記載の組み込み式調理器。
【請求項５】
接着層がシリコン樹脂を主成分とする接着剤からなる請求項１または２に記載の組み込み式調理器。
【請求項６】
シリコン樹脂が付加反応型のシリコン樹脂接着剤からなる請求項５に記載の組み込み式調理器。
【請求項７】
事前に被着体部位をレーザー処理、紫外線照射またはプラズマ処理を行い、接着させた請求項１または２に記載の組み込み式調理器。
【発明の詳細な説明】
【技術分野】
【０００１】
本発明は、シール構成を高めた組み込み式調理器に関するものである。
【背景技術】
【０００２】
最近の調理器では、箱型の製品本体で上部に使い勝手や手入れ性さらに意匠性から表面が平らなセラミックからなるトッププレートを使用し、これらの周辺を金属製のトップフレームやアンダーフレームで覆うことにより製品本体をシールした構成のものがある（例えば、特許文献１参照）。
【０００３】
具体的には、製品本体の上部に位置し、鍋などを載置するセラミックからなるトッププレートとステンレスなどの金属製のトップフレーム及びアンダーフレームとを接着層を介して接合してシール構成を形成している。また、接着に際してはシール構成の品質を確保するため、予めトップフレーム及びアンダーフレームを十分に脱脂洗浄したのち、トッププレートとトップフレーム及びアンダーフレームの間に液状の接着剤を注入し加圧下で熱処理し一体化している。
【特許文献１】特開平１１−２３９５２１号公報
【発明の開示】
【発明が解決しようとする課題】
【０００４】
しかしながら、前記従来の構成では、トップフレームやアンダーフレームにステンレスや亜鉛メッキ鋼板を使用しており、これらの素材を所定の形状に加工した際に使用される機械油などを脱脂洗浄で完全に取り除くのが困難であったり、逆に使用した洗浄剤が汚れとして付着し、接着性を阻害したりするという課題があった。
【０００５】
また、接着性を高めるために一般的に良く行われるブラスト処理による粗面化を行うにしてもデザイン的な制約から細長い形状を有するトップフレームやアンダーフレームにおいては非効率的であり、さらに反りの発生や平面度の低下などの課題があった。
【０００６】
このため、トップフレームやアンダーフレームをトッププレートに接着する際には、細心の注意を払って脱脂洗浄を行い、接着力を確保し、水や洗剤、さらに調理物などの液体が製品本体の内部に侵入しないようなシール構成としなければならなかった。
【０００７】
本発明は、前記従来の課題を解決するもので、シール性能に優れ性能が安定した信頼性の高い組み込み式調理器を提供することを目的とする。
【課題を解決するための手段】
【０００８】
前記従来の課題を解決するために、本発明の組み込み式調理器は、トッププレートの周辺を上下から固定するトップフレーム及びアンダーフレームのうち、少なくともアンダーフレームは被着体部位にアルミニウム層を有する表面処理鋼板を用い、トッププレートとアンダーフレームの被着体部位に接着層を施し一体化したものである。
【０００９】
これにより、特に、アンダーフレームの脱脂洗浄にかなりの時間と注意が必要であったものが、簡単な脱脂のみでシール性能に優れ性能が安定した信頼性の高いものとすることができる。
【発明の効果】
【００１０】
本発明の組み込み式調理器は、シール性能に優れ性能が安定した信頼性の高い組み込み式調理器が実現できる。
【発明を実施するための最良の形態】
【００１１】
第１の発明は、製品本体の上部を覆うトッププレートと、トッププレートの周辺を上下から固定するトップフレーム及びアンダーフレームとを備え、前記トップフレームはステンレスを、アンダーフレームは被着体部位にアルミニウム層を有する表面処理鋼板をそれぞれ用い、前記トッププレートとトップフーム及びトッププレートとアンダーフレームの被着体部位にそれぞれ接着層を施し一体化した組み込み式調理器とすることにより、特に、アンダーフレームの脱脂洗浄にかなりの時間と注意が必要であったものが、簡単な脱脂のみでシール性能に優れ性能が安定した信頼性の高いものとすることができる。
【００１２】
なお、ステンレスや亜鉛メッキ層に比較してアルミメッキで代表されるアルミニウム層が接着層と密着性に優れることは各種評価により確認された現象であり、理由は明確ではないが、恐らくそれぞれの表面に形成される不動態皮膜や酸化皮膜の違いで、接着に必要な水素結合の発生量や結合強さに違いが生じるためと推定される。特に、アルミニウム層はこれらがステンレスや亜鉛メッキ層に比較して有利な状態を維持しているためと考えられる。
【００１３】
第２の発明は、製品本体の上部を覆うトッププレートと、トッププレートの周辺を上下から固定するトップフレーム及びアンダーフレームとを備え、前記トップフレーム及びアンダーフレームにはそれぞれの被着体部位にアルミニウム層を有する表面処理鋼板を用い、前記トッププレートとトップフーム及びアンダーフレームの被着体部位にそれぞれ接着層を施し一体化した組み込み式調理器とすることにより、トッププレートの上下ともシール性能に優れ性能が安定した信頼性の高い組み込み式調理器が実現できる。特に、今までトップフレーム及びアンダーフレームの脱脂洗浄にかなりの時間と注意が必要であったものが、簡単な脱脂のみで優れたシール性能を確保することができる。
【００１４】
第３の発明は、特に、第１または第２の発明において、アルミニウム層を有する表面処理鋼板がアルミメッキ鋼板またはアルミメッキ処理ステンレス鋼板であることにより、安価で複雑な形状でも簡単に加工でき、さらに接着層との密着性が高まりシール性能を十分確保できる品質の高い組み込み式調理器とすることができる。
【００１５】
第４の発明は、特に、第１または第２の発明において、アルミニウム層を有する表面処理鋼板がアルミニウムと鋼板またはステンレスとのクラッド材であることにより、被着体部位のアルミニウム層が強固となるため、アルミメッキ鋼板やアルミメッキ処理ステンレスに比較して、より一層接着層との密着性が高まりシール性能を十分確保でき、品質の高い組み込み式調理器とすることができる。
【００１６】
第５の発明は、特に、第１または第２の発明において、接着層がシリコン樹脂を主成分とする接着剤からなることにより、表面処理鋼板との密着性が高まり、更に、シール性能を十分確保できる品質の高い組み込み式調理器とすることができる。
【００１７】
第６の発明は、特に、第５の発明において、シリコン樹脂が付加反応型のシリコン樹脂接着剤からなることにより、硬化の際にガスの生成物や体積変化が起こらず、空隙のない緻密な接着層が得られるため、接着強度を一段と高めることができる。
【００１８】
第７の発明は、特に、第１または第２の発明において、事前に被着体部位をレーザー処理、紫外線照射またはプラズマ処理を行い、接着させたことにより、表面に残存する機械油や洗浄剤などの接着性を阻害する成分を完全に除去することができ、接着強度を一段と高めることができる。特に、ステンレスや亜鉛メッキ鋼板に比較してアルミニウム層を形成させた表面処理鋼板ではこれらの処理が顕著に得られた。これも表面に付着している状態の違いによると推定される。
【００１９】
以下、本発明の実施の形態について、図面を参照にしながら説明する。なお、この実施の形態によって本発明が限定されるものではない。
【００２０】
（実施の形態１）
図１、図２は、本発明の実施の形態１における組み込み式調理器を示している。
【００２１】
図に示すように、製品本体１は、箱状をしており、これの上部を覆ってトッププレート２が装備されている。トッププレート２は鍋などを載置する結晶化ガラスからなり、その周辺は上下からトップフレーム３及びアンダーフレーム４で固定され製品本体１に取り付られている。トップフレーム３にはＳＵＳ３０４を、アンダーフレーム４には鉄基材の両面にアルミメッキ処理を施したアルミメッキ鋼板をそれぞれ使用し、付加反応型のシリコン樹脂からなる接着層５でトッププレート２と一体化している。
【００２２】
次に、この実施の形態における作用を説明する。まず、トッププレート２の外周部に液状を呈する付加反応型のシリコン樹脂を自動機により塗布を行う。そして、この上に予め脱脂洗浄したトップフレーム３を置く。この後、液状のシリコン樹脂を加熱硬化させ接着層５を形成させる。その後に、上下逆さまに設置し直し、上述と同様にトッププレート２の外周部に液状を呈する付加反応型のシリコン樹脂を自動機により塗布し、この上に予め脱脂洗浄したアンダーフレーム４を置き、液状のシリコン樹脂を加熱硬化させ接着層５を形成させる。特に、アンダーフレーム４には被着体部位にアルミニウム層を有するため、シリコン樹脂との接着性に優れ、強固な接着性を示した。また、接着層５は付加反応型のシリコン樹脂であり、硬化の際にガスの生成物や体積変化が起こらず、空隙のない緻密な接着層が得られるため、接着強度を一段と高めることができる。
【００２３】
次に、アンダーフレーム４として従来の亜鉛メッキ鋼板を使用した場合と、本実施の形態におけるアルミメッキ鋼板を使用した場合との接着強度について説明する。トッププレート２とトップフレーム３及びアンダーフレーム４を前記方法で接着した後、トップフレーム３またはアンダーフレーム４を治具で支え、トッププレート２に直径が３０ｍｍの丸棒を押し付けてトップフレーム３とトッププレート２とが剥離する際の荷重及びアンダーフレーム４とトッププレート２とが剥離する際の荷重のそれぞれについて測定した。これらの結果は（表１）に示すとおりである。
【００２４】
【表１】
2006170527.tif 000003
【００２５】
この（表１）から明らかなように、本実施の形態における、トップフレーム３とトッププレート２とが剥離する荷重は従来と同レベルであったが、アンダーフレーム４とトッププレート２とが剥離する荷重には著しい差が見られ、従来の亜鉛メッキ鋼板を使用したものに比較してアルミメッキ鋼板を使用したものでは接着強度は高く、またバラツキも少なく安定した接着強度を示した。
【００２６】
（実施の形態２）
次に、本発明の実施の形態２における組み込み式調理器について説明する。
【００２７】
本実施の形態においては、実施の形態１で示したトップフレーム３にアルミメッキ処理ステンレスを使用した。なお、アルミメッキ層はステンレスの片面だけに処理されており、シリコン樹脂と接合する側にアルミメッキ層が来るように設置した。
【００２８】
このような構成の接着強度について実施の形態１と同様にして測定した。その結果は（表２）に示すとおりである。
【００２９】
【表２】
2006170527.tif 000004
【００３０】
トップフレーム３にアルミメッキ処理ステンレスを使用することにより、従来のステンレスを使用した場合と比較して接着強度が高まり、バラツキも少なくなった。また、トップフレーム３にアルミメッキ処理ステンレスを使用することで、実施の形態１のアルミメッキ鋼板を使用したアンダーフレーム４と併用することにより組み込み式調理器全体としてシール性能に優れ性能が安定した信頼性の高い組み込み式調理器が実現できる。
【００３１】
（実施の形態３）
次に、本発明の実施の形態３における組み込み式調理器について説明する。
【００３２】
本実施の形態においては、実施の形態２において、トップフレーム３及びアンダーフレーム４をシリコン樹脂と一体化する前にそれぞれの被着体部位を紫外線照射した。このようにして一体化させたトップフレーム３及びアンダーフレーム４の接着強度を同様にして測定した。その結果は（表３）に示すとおりである。
【００３３】
【表３】
2006170527.tif 000005
【００３４】
（表３）に示すように、接着強度の絶対値には大きな違いは見られなかったがバラツキが大変小さくなり、安定した特性を示した。
【００３５】
このように、本発明における各実施の形態１〜３の組み込み式調理器は、被着体部位にアルミニウム層設けた表面処理鋼板をトップフレームまたはアンダーフレームに使用した場合、表面処理鋼板を簡単に脱脂洗浄するだけでトッププレートと強固に接着させることができるため、一般的なＳＵＳ３０４や亜鉛メッキ鋼板をトップフレームまたはアンダーフレームに使用した従来品に比較して接着強度は高く、バラツキも少なく品質の安定したシール構成を確保することができ、トッププレート上での水や洗剤、調理物などの液体が簡単に製品本体に侵入することがなく、信頼性の高い製品を提供することができる。
【００３６】
なお、各実施の形態では特に説明しなかったが、アルミニウム層を有する表面処理鋼板としてアルミニウムと鋼板またはステンレスとのクラッド材を使用しても良い。また、接着前の処理として紫外線照射以外にレーザー処理またはプラズマ処理を行っても良い。
【産業上の利用可能性】
【００３７】
以上のように、本発明にかかる組み込み式調理器は、シール性能に優れ性能が安定した信頼性の高い組み込み式調理器が実現できるので、誘導加熱調理器は勿論のこと、ハロゲンヒーター、ガス調理器、電気クッキングヒーターなどの調理器にも適用できる。
【図面の簡単な説明】
【００３８】
【図１】本発明の実施の形態１における組み込み式調理器の斜視図
【図２】同組み込み式調理器の要部断面図
【符号の説明】
【００３９】
１  製品本体
２  トッププート
３  トップフレーム
４  アンダーフレーム
５  接着層
【図１】
2006170527.tif 000006
【図２】
2006170527.tif 000007